(57)【要約】    担体と、担体に含浸された金属成分と、を含む、触媒であって、担体が、アルミナを含み、金属成分が、第１の金属画分及び第２の金属画分を含み、第１の金属画分が、クロム、モリブデン、又はタングステンから選択される少なくとも１つの金属を含み、第２の金属画分が、コバルト、ロジウム、イリジウム、ニッケル、パラジウム、又はプラチナから選択される少なくとも２つ金属を含み、触媒が、１２ｎｍ〜１６ｎｍ未満の細孔径を有する細孔に対して０．２８〜０．４５ｍＬ／ｇの第１の細孔容積、及び２．０ｎｍ〜１２．０ｎｍ未満の細孔に対して０．１５〜０．２８ｍＬ／ｇの第２の細孔容積を有する、触媒。  【選択図】なし【特許請求の範囲】
【請求項１】
担体と、前記担体に含浸された金属成分と、を含む、触媒であって、
−前記担体が、アルミナを含み、
−前記金属成分が、第１の金属画分及び第２の金属画分を含み、前記第１の金属画分が、クロム、モリブデン、又はタングステンから選択される少なくとも１つの金属を含み、前記第２の金属画分が、コバルト、ロジウム、イリジウム、ニッケル、パラジウム、又はプラチナから選択される少なくとも２つの金属を含み、
前記触媒が、１２ｎｍ〜１６ｎｍ未満の細孔径を有する細孔に対して０．２８〜０．４５ｍＬ／ｇの第１の細孔容積、及び２．０ｎｍ〜１２．０ｎｍ未満の細孔に対して０．１５〜０．２８ｍＬ／ｇの第２の細孔容積を有する、触媒。
【請求項２】
２．０〜６．０の範囲の前記第２の金属画分に対する前記第１の金属画分の比を更に含む、請求項１に記載の触媒。
【請求項３】
前記比が、３．０〜５．０の範囲である、請求項２に記載の触媒。
【請求項４】
前記比が、３．５〜４．５の範囲である、請求項３に記載の触媒。
【請求項５】
前記第２の金属画分が、コバルト、ロジウム、又はイリジウムから選択される第１の金属サブグループからの少なくとも１つの金属と、ニッケル、パラジウム、又は白金から選択される第２の金属サブグループからの少なくとも１つの金属と、を含む、請求項１に記載の触媒。
【請求項６】
前記第１の金属サブグループが、前記触媒の総重量に基づいて０．５〜２．０重量％の量で存在し、前記第２の金属サブグループが、前記触媒の総重量に基づいて０．３〜１．０重量％の量で存在する、請求項５に記載の触媒。
【請求項７】
前記触媒の総重量に基づいて、前記第１の金属サブグループが、０．８０〜１．２０重量％の量で存在し、前記第２の金属サブグループが、０．４０〜０．６０重量％の量で存在する、請求項６に記載の触媒。
【請求項８】
前記第２の金属画分が、前記第１の金属サブグループからの１つの金属と、前記第２の金属サブグループからの１つの金属と、を含む、請求項５に記載の触媒。
【請求項９】
前記第１の金属画分及び前記第２の金属画分の総重量が、前記触媒の総重量に基づいて３．０〜１２．０重量％である、請求項１に記載の触媒。
【請求項１０】
前記第１の金属画分及び前記第２の金属画分の総重量が、５．０〜１０．０重量％である、請求項９に記載の触媒。
【請求項１１】
前記第１の金属画分及び前記第２の金属画分の総重量が、６．０〜８．０重量％である、請求項１０に記載の触媒。
【請求項１２】
前記第１の金属画分が、モリブデンである、請求項１に記載の触媒。
【請求項１３】
前記第２の金属画分が、コバルト及びニッケルを含む、請求項１に記載の触媒。
【請求項１４】
前記金属成分が、モリブデン、コバルト及びニッケルを含む、請求項１に記載の触媒。
【請求項１５】
前記第１の細孔容積が、０．３０〜０．４０ｍＬ／ｇである、請求項１に記載の触媒。
【請求項１６】
前記第１の細孔容積が、０．３２〜０．３６ｍＬ／ｇである、請求項１５に記載の触媒。
【請求項１７】
前記第２の細孔容積が、０．１６〜０．２５ｍＬ／ｇである、請求項１に記載の触媒。
【請求項１８】
前記第２の細孔容積が、０．１７〜０．２２ｍＬ／ｇである、請求項１７に記載の触媒。
【請求項１９】
１６ｎｍ〜６０ｎｍの細孔に対して、０．０１〜０．２０ｍＬ／ｇの第３の細孔容積を更に含む、請求項１に記載の触媒。
【請求項２０】
前記第３の細孔容積が、０．０２〜０．１９ｍＬ／ｇである、請求項１９に記載の触媒。
【請求項２１】
前記第３の細孔容積が、０．１０〜０．１８ｍＬ／ｇである、請求項２０に記載の触媒。
【請求項２２】
前記第１の細孔容積及び前記第３の細孔容積の総計が、０．３２〜０．６０ｍＬ／ｇである、請求項１に記載の触媒。
【請求項２３】
前記第１の細孔容積及び前記第３の細孔容積の総計が、０．４２〜０．５５ｍＬ／ｇである、請求項２２に記載の触媒。
【請求項２４】
前記第１の細孔容積及び前記第３の細孔容積の総計が、０．４６〜０．５２ｍＬ／ｇである、請求項２３に記載の触媒。
【請求項２５】
０．６３〜０．７５ｍＬ／ｇの総細孔容積を更に含む、請求項１に記載の触媒。
【請求項２６】
総細孔容積が、０．６４〜０．７４ｍＬ／ｇである、請求項２５に記載の触媒。
【請求項２７】
総細孔容積が、０．６５〜０．７３ｍＬ／ｇである、請求項２６に記載の触媒。
【請求項２８】
１８０〜２３０ｍ２／ｇの比表面積を更に含む、請求項１に記載の触媒。
【請求項２９】
前記比表面積が、１８５〜２２５ｍ２／ｇである、請求項２８に記載の触媒。
【請求項３０】
前記比表面積が、１９０〜２２０ｍ２／ｇである、請求項２９に記載の触媒。
【請求項３１】
１０．０〜１６．０ｎｍの中央細孔径を更に含む、請求項１に記載の触媒。
【請求項３２】
前記中央細孔径が、１１．０〜１５．０ｎｍである、請求項３１に記載の触媒。
【請求項３３】
前記中央細孔径が、１３．４〜１４．３ｎｍである、請求項３２に記載の触媒。
【請求項３４】
前記触媒の総重量に基づいて、１０００ｐｐｍの最大リン含有量を更に含む、請求項１に記載の触媒。
【請求項３５】
前記最大リン含有量が、２００ｐｐｍである、請求項３４に記載の触媒。
【請求項３６】
触媒を生成するためのプロセスであって、金属成分を担体上へ含侵させることを含み、
−前記担体が、アルミナを含み、
−前記金属成分が、第１の金属画分及び第２の金属画分を含み、前記第１の金属画分が、クロム、モリブデン、タングステン、又はそれらの混合物から選択される少なくとも１つの金属を含み、前記第２の金属画分が、コバルト、ロジウム、イリジウム、ニッケル、パラジウム、プラチナ、又はそれらの混合物から選択される少なくとも２つの異なる金属を含み、
前記触媒が、１２ｎｍ〜１６ｎｍ未満の細孔径を有する細孔に対して０．２８〜０．４５ｍＬ／ｇの第１の細孔容積、及び２．０ｎｍ〜１２．０ｎｍ未満の細孔に対して０．１５〜０．２８ｍＬ／ｇの第２の細孔容積を有する、プロセス。
【発明の詳細な説明】
【技術分野】
【０００１】
（関連出願）
本出願は、２０１８年１月３１日に提出された米国仮特許出願第６２／６２４２３６号の優先権出願日の利益を主張し、その開示は参照により本明細書に組み込まれる。
【０００２】
（発明の分野）
本発明は、水素化処理触媒に関する。より具体的には、本発明は、三金属組成を有する水素化処理触媒、ならびに改善された脱金属能力及び硫黄除去のために特に設計された細孔ネットワークに関する。
【背景技術】
【０００３】
製油所では、増加した常圧残油及び真空残油などの高沸点成分の割合を含有する、より経済的でより重い原油を処理する傾向がある。これらの成分には、高レベルの硫黄、窒素、ニッケル、及びバナジウムを含有しており、下流の処理中に複雑化を引き起こす。これらの用途では、ニッケル及びバナジウムはポルフィリン化合物の形態を採ることがあり、ニッケルの除去は一般に、バナジウムの除去より困難である。これらのより重い原油を処理して、金属、硫黄及び窒素を除去し炭化水素を飽和させることは、いくつかの理由のために有利である。第１に、硫黄及び窒素を除去することで、下流のユニットの環境基準に準拠することができる。第２に、汚染金属の除去は、接触改質装置、流動接触分解又は異性化ユニットで使用されるものなどの下流のユニット触媒を保護する。
【０００４】
硫黄の除去及び脱金属に関して活性が改善された水素化処理触媒を開発するための継続的な努力があった。米国特許第５，３３４，３０７号は、２〜８重量パーセントのシリカを含有するアモルファス多孔質耐火性酸化物担体を有する水素化処理触媒を開示している。米国特許第５，５４５，６０２号は、アルミナ担体、第ＶＩＩＩ族非貴金属酸化物、ＶＩ族−Ｂ金属酸化物、及び０〜２重量％の酸化リンを開示する。それにもかかわらず、硫黄金属の除去、特にニッケルに関して改善された活性及び活性保持を有する水素化処理触媒に対する継続的な必要性がある。そのような改善が特定の三金属配合及び特に設計された細孔構造を有する触媒を使用して可能になることが予想外に見出された。
【発明の概要】
【０００５】
本開示の主題は、特にニッケルに関して、並外れた硫黄金属除去活性を提供する、特に定義された細孔サイズ分布を有する独特の三金属配合を有する水素化処理触媒に関する。
【０００６】
一実施形態では、本開示は、担体と、担体に含浸された金属成分と、を含む、触媒を提供する。担体は、アルミナを含み、金属成分は、第１の金属画分及び第２の金属画分を含み、第１の金属画分は、クロム、モリブデン、又はタングステンから選択される少なくとも１つの金属を含み、第２の金属画分は、コバルト、ロジウム、イリジウム、ニッケル、パラジウム、又はプラチナから選択される少なくとも２つの金属を含む。触媒は、１２ｎｍ〜１６ｎｍ未満の細孔径を有する細孔に対して０．２８〜０．４５ｍＬ／ｇの第１の細孔容積、及び２．０ｎｍ〜１２．０ｎｍ未満の細孔に対して０．１５〜０．２８ｍＬ／ｇの第２の細孔容積を有する。
【０００７】
別の実施形態では、本開示は、触媒を生成するためのプロセスを提供し、金属成分を担体上へ含侵することを含む。担体は、アルミナを含み、金属成分は、第１の金属画分及び第２の金属画分を含む。第１の金属画分は、クロム、モリブデン、タングステン、又はそれらの混合物から選択される少なくとも１つの金属を含み、第２の金属画分は、コバルト、ロジウム、イリジウム、ニッケル、パラジウム、プラチナ、又はそれらの混合物から選択される少なくとも２つの異なる金属を含む。触媒は、１２ｎｍ〜１６ｎｍ未満の細孔径を有する細孔に対して０．２８〜０．４５ｍＬ／ｇの第１の細孔容積、及び２．０ｎｍ〜１２．０ｎｍ未満の細孔に対して０．１５〜０．２８ｍＬ／ｇの第２の細孔容積を有する。
【発明を実施するための形態】
【０００８】
本明細書の目的のために、「ベーマイト」又は「擬ベーマイト」という用語は、式Ａｌ２Ｏ３．Ｈ２Ｏの固体アルミナ材料を意味し、十分に結晶化されたｙ−ＡｌＯＯＨの主反射と一致する太線を示す、Ｘ線回折図形を有し、これらは、交換可能に使用される。
【０００９】
本主題の触媒は、担体及び担体に含浸された金属成分を含み、製油所供給源から金属及び硫黄を除去するように設計されている。供給源には、大気残留物、真空残留物、又は脱アスファルト油が含まれ、原油から取得することができる。原油又は原油の画分の種類は限定されない。大気残留物は、原油の常圧蒸留によって取得され、３４３℃を超える沸点を有する重油画分である。減圧下で大気残留物を蒸留すると、５５０℃を超えて沸騰する重質油画分である真空残留物が生成される。脱アスファルト油とは、溶剤抽出によって真空残留物からアスファルテンを除去することによって取得される画分である。本明細書に記載されている触媒は、好ましくは、中東原油などの高硫黄含有量とともに高レベルの金属を含有する供給原料を処理するために使用される。
【００１０】
本主題に従って調製された触媒は、広範囲の反応条件下、例えば、約２００〜５００℃の範囲の温度、約５〜３００ｂａｒの範囲の水素圧力、及び約０．０５〜１０ｈ−１の範囲の液体の時空間速度（ＬＨＳＶ）で複数の供給物を処理するための水素処理プロセスで使用することができる。「水素処理」という用語は、炭化水素原料を高温高圧（水素処理反応条件）で水素と反応させる様々なプロセスを包含でき、水素添加、水素化脱硫、水素化脱窒素、水素化脱金属、水素化脱芳香族、水素化分解、及び軽度圧力条件下水素化分解（マイルドハイドロクラッキングとも称される）が挙げられる。
【００１１】
より具体的には、本明細書で使用される「水素化処理」という用語は、当該供給原料に存在する硫黄、汚染金属、窒素、及びコンラッドソン炭素のうちの少なくとも１つの濃度を下げるために触媒の存在下で石油供給原料（石油中に存在する炭化水素の複雑な混合物）を圧力下で水素と反応させる石油精製プロセスを意味する。水素化処理は、水素化分解、及び水素化処理プロセスを含み、これらは、反応する水素の量、触媒の特性、及び処理される石油供給原料の性質によって異なる。
【００１２】
水素化分解は、典型的には、（ａ）超大気圧の水素分圧で、（ｂ）典型的には、５９３．３℃未満の温度で、（ｃ）水素の全体的な正味化学消費量で、及び（ｄ）少なくとも１つの水素化成分を含有する固体担持触媒の存在下で、実行される分子（「供給原料」）ごとに少なくとも５個の炭素原子を含有する主に炭化水素系化合物の水素化処理を伴うと理解されている。
【００１３】
水素化処理は、典型的には、当該供給原料の脱硫及び／又は脱窒のために、分子当たり少なくとも５個の炭素原子を含有する主に炭化水素系化合物（「供給原料」）の水素化処理を含むと理解され、処理は、（ａ）超大気圧の水素分圧で、（ｂ）典型的には、５９３．３℃未満の温度で、（ｃ）水素の全体的な正味化学消費量で、及び（ｄ）少なくとも１つの水素化成分を含有する固体担持触媒の存在下で、実行される。
【００１４】
触媒担体
【００１５】
本主題の触媒金属は、有孔アルミナ担体に含有される。使用されるアルミナは、例えば、ガンマアルミナ、又はベーマイト若しくは擬ベーマイトなどのアルミナの前駆体であり得る。アルミナは、解膠してもよく、又は解膠しなくてもよい。好ましくは、調製に使用されるアルミナは、解膠された擬ベーマイトであり、これは混合及び形成後、か焼されてガンマアルミナになる。アルミナ組成物は、典型的には、温度、時間、ｐＨ、反応物供給速度などを含む制御された反応物濃度及び反応条件下でアルミナが沈殿するバッチプロセスで調製される。そのようなプロセスは、当該技術分野で一般に既知であり（例えば、Ｓａｎｃｈｅｚらの米国特許第４，１５４，８１２号、Ｌｕｓｓｉｅｒらの米国特許第６，４０３，５２６号、及びそこに引用されている特許を参照されたく、これらの開示は、参照により本明細書に組み込まれている）、関連するアルミナ調製方法が、本明細書に開示されている。
【００１６】
触媒金属成分
【００１７】
触媒金属成分は、第１の金属画分及び第２の金属画分を含む。第１の金属画分は、周期表の第ＶＩＢ族元素から選択される少なくとも１つの金属を含む。好ましくは、第１の金属画分は、クロム、モリブデン、又はタングステンから選択される少なくとも１つの金属を含む。より好ましくは、第１の金属画分は、単一の金属である。更により好ましくは、第１の金属画分は、モリブデンである。第２の金属画分は、周期表の第ＶＩＩＩＢ族元素から選択される少なくとも２つの金属を含む。好ましくは、第２の金属画分は、コバルト、ロジウム、イリジウム、パラジウム、又は白金から選択される少なくとも２つの金属を含む。より好ましくは、第２の金属画分は、コバルト、ロジウム、又はイリジウムから選択される第１の金属サブグループからの少なくとも１つの金属と、ニッケル、パラジウム、又は白金から選択される第２の金属サブグループからの少なくとも１つの金属と、を含む。更により好ましくは、第２の金属画分は、第１の金属サブグループからの１つの金属と、第２の金属サブグループからの１つの金属と、を含む。より好ましくは、第２の金属画分は、コバルト及びニッケルを含む。
【００１８】
好ましくは、第１の金属画分と第２の金属画分との組み合わされた総重量は、触媒の総重量に基づいて３．０〜１２．０重量％である。より好ましくは、第１の金属画分及び第２の金属画分の総重量は、５．０〜１０．０重量％である。更により好ましくは、第１の金属画分及び第２の金属画分の総重量は、６．０〜８．０重量％である。
【００１９】
好ましくは、第１の金属サブグループは、触媒の総重量に基づいて０．５〜２．０重量％の量で存在し、第２の金属サブグループは、触媒の総重量に基づいて０．３〜１．０重量％の量で存在する。より好ましくは、触媒の総重量に基づいて第１の金属サブグループは、０．８０〜１．２０重量％の量で存在し、第２の金属サブグループは、０．４０〜０．６０重量％の量で存在する。
【００２０】
好ましくは、２．０〜６．０の範囲の第２の金属画分に対する第１の金属画分の比を更に含む。より好ましくは、３．０〜５．０の範囲の第２の金属画分に対する第１の金属画分の比を更に含む。更により好ましくは、３．５〜４．５の範囲の第２の金属画分に対する第１の金属画分の比を更に含む。
【００２１】
触媒調製プロセス
【００２２】
本主題の触媒は、最初にアルミナを水などの溶媒と混合し、アルミナを解膠する場合は解膠液と混合して、押出成形などの成形に適した生地状の材料を形成することによって調製される。混合は、典型的には、これらの成分を組み合わせるために、低エネルギーミキサ又は高エネルギー混合デバイスで行われる。次に、生地状の担体材料を押し出し、乾燥させ、か焼する。最後に、乾燥／か焼した押出物に金属成分を含浸させる。
【００２３】
解膠
【００２４】
アルミナの解膠は、化学処理によって大きなアルミナ粒子を小さな粒子に分解して、触媒組成物に好適なバインダーを作るために使用されるプロセスである。解膠液は、酸及び水を含めることができ、触媒の細孔構造にも影響を及ぼし、細孔サイズ分布を調整するために使用することができる。アルミナを解膠するために使用される酸は、好ましくは一塩基酸から選択される。より好ましくは、酸は、ギ酸、硝酸、塩酸、酢酸、及びそれらの混合物からなる群から選択される。更により好ましくは、アルミナを解膠するために使用される酸は、塩酸又は硝酸である。最も好ましくは、解膠は、硝酸を用いて行われる。アルミナの解膠は、好ましくは、解膠プロセスにおいて１．０〜４．０重量％の酸を使用して実施される。より好ましくは、１．５〜３．５重量％が使用される。最も好ましくは、２．０〜３．０重量％が使用される。好ましくは、酸、水、及び未焼成のプソイドベーマイトアルミナの水溶液をミキサに供給し、混合して、１７５０°Ｆでの空気中の強熱減量測定によって判定される５０〜６５重量パーセントの含水率を有する生地状の材料を生成する。次いで、混合された固体は、以下に記載されるように、所望のサイズ及び形状を有する触媒粒子に形成される。
【００２５】
押出／乾燥
【００２６】
アルミナが解膠された後、得られた生地状の材料は、最初に押し出されて、ラム押出機、単軸押出機又は二軸押出機などの当該技術分野で公知の機器で押出物を形成する。押出後、押出物は、１００〜２００℃の温度で１０分〜４８時間乾燥するか、又は４００〜９００℃で０．５〜４８時間か焼することができる。押出物はまた、上記のように乾燥され、続いて上記のようにか焼されてもよい。好ましくは、乾燥／か焼押出物の形状は、四角柱、円筒、三葉、又は四葉を含む。好ましくは、押出物の径は、０．２〜１０．０ｍｍである。より好ましくは、押出物の径は、０．８〜３．０ｍｍである。
【００２７】
乾燥／か焼に続いて、金属含有溶液を担体と接触させることにより、活性金属が担体に含浸され、その結果、金属が担体の細孔に堆積する。金属含有溶液は、金属化合物を好ましくは酸化物、硝酸塩、又は炭酸塩として存在させる溶媒に金属化合物を溶解することによって調製することができる。金属含有溶液中の金属は、当該技術分野で既知の任意の方法によって含浸させることができる。好ましくは、金属含浸は、初期湿潤含浸法によって実施される。この含浸法では、溶液中の活性金属の濃度又は使用する溶液の量を調整することにより、担体に付着する活性金属の量を制御することができる。
【００２８】
含浸後、含浸された担体は、１００〜２００℃の温度で１０分〜４８時間の期間にわたって乾燥させるか、又は４００〜７００℃の温度で０．５〜４８時間の期間にわたってか焼することができる。好ましくは、含侵された担体は、上記のように最初に乾燥され、次いで、か焼され得る。好ましくは、第１の金属画分の金属は、第２の金属画分とは別個に含浸され、ここで、別個の含浸は、乾燥及び／又はか焼工程によって分離される。
【００２９】
代替的に、酸及び水を用いた解膠工程において、金属含有溶液をアルミナに添加することにより、金属を担体に含浸させることができる。得られた材料は、上記のように押し出され、乾燥され、任意選択的にか焼される。
【００３０】
触媒細孔サイズ分布
【００３１】
上記のような触媒の調製は、特別に設計された細孔容積分布をもたらし、細孔容積の最大の割合は、１２〜１６ｎｍ未満の径を有する細孔内にあり、細孔からの細孔容積の中間量は、２〜１２ｎｍ未満の径を有し、細孔からの細孔容積の最小量は、１６＋ｎｍ（すなわち、細孔が１６ｎｍ以上）の径を有する。三金属設計と組み合わせて、これらの特定の細孔サイズ範囲における細孔容積の指定されたレベルの組み合わせによって表される細孔サイズネットワークの全体的な構造は、より小さな細孔に好まれる触媒活性の最適なバランス、及び金属を蓄積処理してより大きな細孔に好まれる細孔の閉塞を防止する能力を提供するために特に選択される。
【００３２】
特に明記しない限り、細孔容積及び分布、ならびに触媒表面積は、以下に記載される方法によって判定される。
【００３３】
本明細書で使用される「総細孔容積」は、窒素脱着によって識別可能なすべての細孔のｃｃ／ｇでの累積容積を意味する。触媒担体又は担体粒子、特にアルミナ粉末については、細孔径分布と細孔容積は、Ｅ．Ｐ．Ｂａｒｒｅｔｔ、Ｌ．Ｇ．Ｊｏｙｎｅｒ及びＰ．Ｐ．Ｈａｌｅｎｄａ（「ＢＪＨ」）、「Ｔｈｅ  Ｄｅｔｅｒｍｉｎａｔｉｏｎ  ｏｆ  Ｐｏｒｅ  Ｖｏｌｕｍｅ  ａｎｄ  Ａｒｅａ  Ｄｉｓｔｒｉｂｕｔｉｏｎｓ  ｉｎ  Ｐｏｒｏｕｓ  Ｓｕｂｓｔａｎｃｅｓ．Ｉ．Ｃｏｍｐｕｔａｔｉｏｎｓ  ｆｒｏｍ  Ｎｉｔｒｏｇｅｎ  Ｉｓｏｔｈｅｒｍｓ」、Ｊ．Ａｍ．Ｃｈｅｒｎ．Ｓｏｃ．、１９５１年、７３（１）、ｐｐ３７３〜３８０によって説明されている公知の計算方法を使用することを使用して窒素脱着等温線（円柱状の細孔を想定）を参照して計算することができる。
【００３４】
サンプルの総窒素細孔容積は、上記の窒素脱離法及びＢＪＨ計算によって判定された窒素細孔容積の総計である。
【００３５】
本明細書における「表面積」とは、本明細書では、Ｓ．Ｂｒｕｎａｕｅｒ、Ｐ．Ｅｍｍｅｔｔ、及びＥ．Ｔｅｌｌｅｒ  ｉｎ  ｔｈｅ  Ｊｏｕｒｎａｌ  ｏｆ  Ｔｈｅ  Ａｍｅｒｉｃａｎ  Ｃｈｅｍｉｃａｌ  Ｓｏｃｉｅｔｙ、６０（２）、ｐｐ３０９〜３１９（１９３８）によって上記で説明されたようなＢＥＴ技術を使用する窒素吸着によって判定される比表面積を指す。
【００３６】
細孔容積、ＰＶ（ｃｃ／ｇ）又は表面積、（ＳＡ）（ｍ２／ｇ）などの重量を含むすべての形態学的性質は、当該技術分野で公知の手順に従って金属非含有基準に対して正規化することができる。しかし、本明細書に公表される形態学的性質は、金属含有量について修正していない「実測定」基準に基づいている。
【００３７】
アルミナの全揮発分（ＴＶ）は、１７５０°Ｆの空気中での強熱減量によって測定された。Ｎａ２Ｏは、ＩＣＰ原子発光分光法又は蛍光Ｘ線によって測定された。
【００３８】
１２ｎｍ未満（２ｎｍ〜＜１２ｎｍ）の細孔
【００３９】
細孔径が１２ｎｍ未満、すなわち２ｎｍ〜１２ｎｍ未満の細孔の触媒中の細孔の細孔容積は、典型的には０．１５ｍＬ／ｇ〜０．２８ｍＬ／ｇ未満である。本明細書の目的のために、２ｎｍ〜＜１２ｎｍの範囲の細孔容積は、第２の細孔容積と称される。好ましくは、細孔容積は、０．１６〜０．２５ｍＬ／ｇ、より好ましくは、０．１７〜０．２２ｍＬ／ｇである。２ｎｍ〜＜１２ｎｍの範囲の細孔容積は、典型的に、総細孔容積の２０．０〜４５．０％、好ましくは２２．０〜３７．０％、より好ましくは２５．０〜３２．０％を表す。
【００４０】
１２ｎｍ〜＜１６ｎｍの細孔
【００４１】
細孔径が１２ｎｍ〜＜１６ｎｍである触媒中の細孔の細孔容積は、典型的には０．２８ｍＬ／ｇ〜０．４５ｍＬ／ｇ未満である。本明細書の目的のために、１２ｎｍ〜＜１６ｎｍの細孔の範囲の細孔容積は、第１の細孔容積と称される。好ましくは、細孔容積は、０．３０〜０．４０ｍＬ／ｇである。より好ましくは、細孔容積は、０．３２〜０．３６ｍＬ／ｇである。細孔直径が１２ｎｍ〜＜１６ｎｍの細孔容積は、典型的に、総細孔容積の３７．０〜７５．０％、好ましくは４２．０〜６０．０％、より好ましくは４７．０〜５３．０％である。
【００４２】
１２〜６０ｎｍの細孔
【００４３】
典型的には、細孔径が１２〜６０ｎｍの細孔の触媒中の細孔の細孔容積は、０．３２ｍＬ／ｇ〜０．６０ｍＬ／ｇである。好ましくは、細孔の細孔容積は、０．４２ｍＬ／ｇ〜０．５５ｍＬ／ｇである。より好ましくは、細孔の細孔容積は、０．４６〜０．５２ｍＬ／ｇである。典型的には、１２ｎｍ〜６０ｎｍの範囲の細孔容積は、総細孔容積の５３．０〜８０．０％を構成する。好ましくは、１２ｎｍ〜６０ｎｍの範囲の細孔容積は、総細孔容積の６０．０〜７７．０％を構成する。より好ましくは、１２ｎｍ〜６０ｎｍの範囲の細孔容積は、総細孔容積の６７．０〜７４．０％を構成する。
【００４４】
１６〜６０ｎｍの細孔
【００４５】
典型的には、細孔径が１６ｎｍ〜６０ｎｍの触媒中の細孔の細孔容積は、０．０１ｍＬ／ｇ〜０．２０ｍＬ／ｇである。本明細書の目的のために、１６〜６０ｎｍの範囲の細孔容積は、第３の細孔容積と称される。好ましくは、この範囲の細孔容積は、０．０２ｍＬ／ｇ〜０．１９ｍＬ／ｇである。より好ましくは、この範囲の細孔容積は、０．１０〜０．１８ｍＬ／ｇである。１６ｎｍ〜６０ｎｍの範囲の細孔容積は、総細孔容積の１．０〜２８．０％、好ましくは８．０〜２７．０％、より好ましくは１５．０〜２６．０％を構成する。
【００４６】
総細孔容積
【００４７】
水素化処理触媒の総細孔容積は、典型的には０．６３〜０．７５ｍＬ／ｇである。好ましくは、総細孔容積は、０．６４〜０．７４ｍＬ／ｇである。より好ましくは、総細孔容積は、０．６５〜０．７３ｍＬ／ｇである。
【００４８】
表面積
【００４９】
本主題の水素化処理触媒の比表面積（ＳＡ）は、典型的には１８０〜２３０ｍ２／ｇである。好ましくは、比表面積は、１８５〜２２５ｍ２／ｇであり、より好ましくは、比表面積は１９０〜２２０ｍ２／ｇである。
【００５０】
リン含有量
【００５１】
好ましくは、水素化処理触媒は、水素化処理触媒の総質量に基づいて１０００ｐｐｍの最大リン含有量を含有する。より好ましくは、水素化処理触媒の最大リン含有量は、２００ｐｐｍである。水素化処理触媒がより多量のリンを含有する場合、得られる触媒上への金属堆積は、高すぎる可能性があり、それにより触媒の細孔口をふさぐ。
【００５２】
中央細孔径（Median pore diameter、ＭＰＤ）
【００５３】
好ましくは、本主題の水素化処理触媒の中央細孔径は、１０．０〜１６．０ｎｍである。好ましくは、中央細孔径は、１１．０〜１５．０ｎｍである。より好ましくは、中央細孔径は、１３．４〜１４．３ｎｍである。本明細書の目的のために、中央細孔径は、細孔容積分布の半分が細孔サイズ分布に従ってより大きな径の細孔内にある細孔径を意味する。
【００５４】
以下の実施例は、本発明のプロセスの性能を更に詳細に説明する。当業者は、本発明の趣旨及び特許請求の範囲内にある多数の改変を認識するであろう。
【００５５】
【実施例】
【００５６】
実施例において、触媒活性試験は、以下に示される手順に記載されるように中東供給原料を使用して実施された。中東供給原料の特徴は次のとおりである。
【００５７】
硫黄含有量ＣＳ０：２．１質量％、ＪＩＳ  Ｋ２５４１に準拠して測定。
【００５８】
バナジウム含有量ＣＶ０：１５．０質量ｐｐｍ、ＪＩＳ  Ｋ０１１６に準拠して測定。
【００５９】
ニッケル含有量ＣＮｉ０：７．０質量ｐｐｍ、ＪＩＳ  Ｋ１０１１６に準拠して測定。
【００６０】
実施例１
【００６１】
実施例１の水素化処理触媒の調製は、最初に、１．０２ｃｃ／ｇの窒素細孔容積、３５０ｍ２／ｇの表面積、０．０５重量％のＮａ２Ｏ含有量、総揮発度３５．０重量％を有する、擬ベーマイト・アルミナを含有する原料粉末に硝酸と水を加えて担体生地を得、次いで、混練することにより実施された。担体生地（アルミナ、酸及び水）の総重量に基づいて、２．０重量％のＨＮＯ３が使用された。得られた生地を押し出すことにより、押出物を得た。得られた押出物を１３０℃で１８時間乾燥し、次いで、８００℃で１時間か焼させた。得られた担体に、三酸化モリブデン（ＭｏＯ３）をアンモニア溶液に溶解して得られたモリブデン酸アンモニウム溶液を含浸させた。最終的な触媒中のモリブデンの割合は、表１に示すとおりである。担体は、１３０℃で１８時間乾燥させた。硝酸ニッケル及び硝酸コバルトを含有する溶液を調製し、次いで、乾燥した担体に含浸させて、表１に示すように最終的な触媒中にコバルト及びニッケル含有量を有する触媒を生成した。次いで、ニッケル及びコバルトの溶液を含浸させた担体を、１３０℃で１８時間乾燥させた。乾燥した担体を４５０℃で２５分か焼し、触媒を生成した。
【００６２】
実施例１の触媒中のモリブデン、ニッケル、及びコバルトの含有量は、ＩＣＰ発光分光化学分析によって測定され、表１に示されているとおりである。実施例１の触媒の細孔の細孔径分布、比表面積及び中央細孔径は、上記の方法で測定した。結果を表１に示す。
【００６３】
触媒活性試験手順
【００６４】
実施例１の水素化脱硫（ＨＤＳ）、水素化脱金属（ＨＤＭ）、水素化脱ニッケル（ＨＤＮｉ）及び水素化脱分解（ＨＤＶ）活性を試験するために実験が行われた。固定床反応器に実施例１の触媒を充填した。以下の条件下で、触媒を水素ガスの流れ及び中東供給原料油と接触させた。
【００６５】
水素分圧−１４．０Ｍｐａ
【００６６】
液体時空間速度（ＬＨＳＶ）−１．６ｈ−１
【００６７】
水素ガス対油比−９２８Ｎｍ３／ｍ３
【００６８】
固定床反応器は、３４０℃、３６０℃、３８０℃、３９０℃の４つの異なる温度に連続して保持された。各温度で、製品油中の硫黄（Ｃｓ）、バナジウム（Ｃｖ）、及びニッケル（ＣＮｉ）の濃度を、前述の方法を使用して測定した。プラグフローリアクターでの一次反応速度を想定し、ＣＶ０とＣＮｉ０が飼料油中のバナジウム及びニッケルの濃度である各温度でのＨＤＭ（式１Ａ）、ＨＤＮｉ（式１Ｂ）、ＨＤＶ（式１Ｃ）反応の反応速度定数を計算した。ＨＤＳの反応速度定数は、プラグフローリアクター（式１Ｄ）での二次反応速度を想定して、各温度で計算され、式中、ＣＳ０は供給油の硫黄濃度を示し、ｄ０は供給油の密度を示す。
【００６９】
ｋＨＤＭ＝ＬＨＳＶ＊Ｉｎ［（ＣＶ０＋ＣＮｉ０）／（ＣＶ＋ＣＮｉ）］  （式１Ａ）
【００７０】
ｋＨＤＮｉ＝ＬＨＳＶ＊Ｉｎ［ＣＮｉ０／ＣＮｉ］  （式１Ｂ）
【００７１】
ｋＨＤＶ＝ＬＨＳＶ＊Ｉｎ［ＣＶ０／ＣＶｉ］  （式１Ｃ）
【００７２】
ｋＨＤＳ＝ＬＨＳＶ／（ＣＳ０＊ｄ０／３．２０８）＊（ＣＳ０／ＣＳ−１）  （式１Ｄ）
【００７３】
アレニウスの式（式２）を使用して、温度がケルビン単位である逆絶対温度（１／Ｔ）を、速度定数の自然対数（式１Ａ〜１Ｄから取得）、及び最小二乗法を使用して計算された最適な回帰線に対してプロットした。これらの回帰直線を使用して、３８０℃での計算された反応速度定数（ｋｉ、ｃ）が、各サンプルの各反応タイプ（ＨＤＭ、ＨＤＮｉ、ＨＤＶ及びＨＤＳ）について計算された。例えば、表２及び３を参照されたい。
【００７４】
ｌｎｋ＝−（Ｅ／Ｒ）＊（１／Ｔ）＋ｌｎＡ  （式２）
【００７５】
式中、
ｋ＝各個々の反応（ＨＤＭ、ＨＤＮｉ、ＨＤＶ
又はＨＤＳ）の反応速度定数
Ｅ＝活性化エネルギー
Ｒ＝気体定数
Ａ＝頻度因子
Ｔ＝温度、ケルビン
【００７６】
比較を容易にするために、各例の触媒について相対反応活性を計算し、表１にパーセンテージで示している。これらの相対活性度は、各例の計算された反応速度定数（ｋｉ，ｃ）を参照ケースの計算された速度定数で割ることによって計算される。特に明記しない限り、すべてのサンプルの触媒活性試験は実施例１と同様に実施された。固定床反応器が比較例１の触媒とそれに続く比較例２の触媒の重量で６０：４０の混合物の２つの層で充填されたことを除いて、参照ケースの推定速度定数は上記のように測定された。定義により、参照ケースの相対反応活性度は、１００％である。例えば、表２及び３を参照されたい。
【００７７】
実施例２
【００７８】
実施例２では、水素化処理触媒の調製は、ＵＯＰから市販されているアルミナ粉末Ｖｅｒｓａｌ２５０を使用したことを除いて、実施例１と同じ方法で実施された。Ｖｅｒｓａｌ２５０は、０．８２ｃｃ／ｇの窒素細孔容積、３５０ｍ２／ｇの表面積、０のＮａ２Ｏ含有量、２５．０重量％の揮発性を有する。更に、担体生地（アルミナ、酸及び水）の総重量に基づいて、３．０重量％のＨＮＯ３が調製において利用された。実施例２の水素化処理試験及び触媒特性化は、実施例１と同じ方法で行われた。結果を表１に示す。最後に、実施例１と同様にして、実施例２の脱金属活性、ＨＤＮｉ活性、ＨＤＶ活性、ＨＤＮｉ活性／ＨＤＶ活性、脱硫活性を測定した。結果を表１に示す。
【００７９】
実施例３
【００８０】
実施例３の水素化処理触媒は、窒素細孔容積が０．９９ｃｃ／ｇ、表面積が３５０ｍ２／ｇ、Ｎａ２Ｏ含有量が０．０５重量％、揮発性が３２．０重量％を有するシュードベーマイトアルミナ粉末を使用したことを除いて、実施例１と同じ方法で調製した。更に、担体生地（アルミナ、酸及び水）の総重量に基づいて、２．０重量％のＨＮＯ３が調製において利用された。実施例３の水素化処理試験及び触媒特性化は、水素化処理触媒の変更を除いて、実施例１と同じ方法で実行された。結果を表１に示す。最後に、実施例１と同様にして、実施例３の脱金属活性、ＨＤＮｉ活性、ＨＤＶ活性、ＨＤＮｉ活性／ＨＤＶ活性、脱硫活性を測定した。結果を表１に示す。
【００８１】
比較例１
【００８２】
比較例１の水素化処理触媒は、実施例２によるアルミナ粉末を使用して生成され、実施例１による担体を調製した。更に、担体生地（アルミナ、酸及び水）の総重量に基づいて、０．５重量％のＨＮＯ３が調製において利用された。次いで、実施例１に記載のように担体にモリブデン酸アンモニウム溶液を含浸させて、表１に示すモリブデン含有量を生成した。乾燥後、次いで、モリブデンを含浸させた担体に、実施例１で説明したように硝酸ニッケル溶液を用いてニッケルを含浸させ、表１に示すようなニッケル含有量を有する触媒を生成した。コバルトは、担体上に含侵されなかった。担体は、１３０℃で１８時間乾燥させ、次いで、４５０℃で２５分間か焼させた。実施例１の水素化処理試験及び触媒特性化は、水素化処理触媒の変更を除いて、実施例１と同じ方法で実行された。結果を表１に示す。最後に、固定床反応器に、比較例１とそれに続く比較例２の重量で６０：４０の２層の混合物を充填したことを除いて、実施例１と同様にして、比較例１の脱金属活性、ＨＤＮｉ活性、ＨＤＶ活性、ＨＤＮｉ活性／ＨＤＶ活性、脱硫活性を測定した。結果を表１に示す。
【００８３】
比較例２
【００８４】
比較例２の触媒は、窒素細孔容積が０．９４ｃｃ／ｇ、表面積が３５０ｍ２／ｇ、Ｎａ２Ｏ含有量が０．０５重量％、揮発性が３４．０重量％を有するシュードベーマイトアルミナ粉末を使用したことを除いて、実施例１と同じ方法で生成した。担体か焼は、７４０℃で行った。更に、担体生地（アルミナ、酸及び水）の総重量に基づいて、４．０重量％のＨＮＯ３が調製において利用された。比較例２の触媒の試験及び特性化もまた、実施例１と同じであった。結果を表１に示す。最後に、固定床反応器に、比較例１とそれに続く比較例２の重量で６０：４０の２層の混合物を充填したことを除いて、実施例１と同様にして、比較例２の脱金属活性、ＨＤＮｉ活性、ＨＤＶ活性、ＨＤＮｉ活性／ＨＤＶ活性、脱硫活性を測定した。
【００８５】
比較例３．
【００８６】
比較例３の水素化処理触媒は、解膠条件を調整し、含浸条件を調整して、表１のモリブデン及びニッケル濃度を達成したことを除いて、比較例１と同様に調製した。コバルトは、担体内に含侵されなかった。更に、担体生地（アルミナ、酸及び水）の総重量に基づいて、３．０重量％のＨＮＯ３が調製において利用された。比較例３の触媒の試験及び特性化もまた、実施例１と同様であった。結果を表１に示す。最後に、実施例１と同様にして、比較例３の脱金属活性、ＨＤＮｉ活性、ＨＤＶ活性、ＨＤＮｉ活性／ＨＤＶ活性、脱硫活性を測定した。
【００８７】
比較例４
【００８８】
比較例４の水素化処理触媒は、実施例３のアルミナを使用したことを除いて比較例１と同様に調製した。更に、担体生地（アルミナ、酸及び水）の総重量に基づいて、２．０重量％のＨＮＯ３が調製において利用された。比較例４の水素化処理試験及び触媒特性化は、実施例１と同じ方法で実行された。結果を表１に示す。最後に、実施例１と同様にして、比較例４の脱金属活性、ＨＤＮｉ活性、ＨＤＶ活性、ＨＤＮｉ活性／ＨＤＶ活性、脱硫活性を測定した。結果を表１に示す。
【００８９】
比較例５
【００９０】
比較例５の水素化処理触媒は、実施例３のアルミナを使用したことを除いて比較例３と同様に調製した。更に、担体生地（アルミナ、酸及び水）の総重量に基づいて、２．０重量％のＨＮＯ３が調製において利用された。比較例５の水素化処理試験も比較例３と同様に実行された。比較例５の水素化処理触媒の特徴化は、実施例１と同じ方法で実施された。結果を表１に示す。最後に、実施例１と同様にして、比較例５の脱金属活性、ＨＤＮｉ活性、ＨＤＶ活性、ＨＤＮｉ活性／ＨＤＶ活性、及び脱硫活性を測定した。結果を表１に示す。
【００９１】
比較例６
【００９２】
比較例６の水素化処理触媒は、実施例１のアルミナを使用したことを除いて比較例１と同様に調製した。更に、担体生地（アルミナ、酸及び水）の総重量に基づいて、０．５重量％のＨＮＯ３が調製において利用された。比較例６の水素化処理試験及び触媒特性化は、実施例１と同じ方法で実行された。結果を表１に示す。最後に、実施例１と同様にして、比較例６の脱金属活性、ＨＤＮｉ活性、ＨＤＶ活性、ＨＤＮｉ活性／ＨＤＶ活性、脱硫活性を測定した。結果を表１に示す。
【表１】
2021511951.tif 000002
【表２】
2021511951.tif 000003
【００９３】
表１に示すように、実施例１〜３の水素化処理触媒は、比較例１〜６の触媒と比較して、脱金属及び脱硫活性において優れた性能を実証することが確認された。本発明の実施例は、比較例よりも高い相対的ＨＤＳ活性を実証する。付加的に、一般にバナジウムよりも除去が困難なニッケルは、比較例よりも本発明の実施例の方が大幅に高い選択性と活性で除去される。
【００９４】
本明細書において開示されている、他の特徴、本発明の利点及び実施形態は、前述の開示を一読した後、当業者には容易に明らかとなるであろう。これに関して、本発明の特定の実施形態をかなり詳細に説明してきたが、これらの実施形態の変更及び修正は、説明及び特許請求される本発明の精神及び範囲から逸脱することなく影響を受け得る。
【国際調査報告】
2021511951.tif 000004